(57)【要約】【解決手段】本発明は、（Ａ）アルカリ化合物、（Ｂ）沸点が１００℃以上の環状化合物、（Ｃ）フッ素系界面活性剤、および（Ｄ）水を含む結晶性シリコンウエハのテクスチャエッチング液組成物およびこれを用いる結晶性シリコンウエハのエッチング方法に関するものであって、より詳細には、結晶性シリコン表面の光吸収を極大化することができる微細ピラミッド構造形成のための結晶性シリコンウエハのテクスチャエッチング液組成物およびこれを用いる結晶性シリコンウエハのエッチング方法に関するものである。【選択図】図１
2013538449.tif 000002
【特許請求の範囲】
【請求項１】
組成物の総重量に対して、（Ａ）アルカリ化合物０．１〜２０重量％；（Ｂ）沸点が１００℃以上の環状化合物０．１〜５０重量％；（Ｃ）フッ素系界面活性剤０．０００００１〜１０重量％；および（Ｄ）残量の水を含むことを特徴とする、結晶性シリコンウエハのテクスチャエッチング液組成物。
【請求項２】
前記（Ａ）アルカリ化合物は、水酸化カリウム、水酸化ナトリウム、水酸化アンモニウム、テトラヒドロキシメチルアンモニウム、およびテトラヒドロキシエチルアンモニウムからなる群より選択される１種または２種以上の化合物を混合して使用することを特徴とする、請求項１記載の結晶性シリコンウエハのテクスチャエッチング液組成物。
【請求項３】
前記（Ｂ）沸点が１００℃以上の環状化合物は、ピペラジン、Ｎ−メチルピペラジン、Ｎ−エチルピペラジン、ヒドロキシエチルピペラジン、Ｎ−（２−アミノエチル）ピペラジン、Ｎ，Ｎ’−ジメチルピペラジン、モルホリン、Ｎ−メチルモルホリン、Ｎ−エチルモルホリン、Ｎ−フェニルモルホリン、Ｎ−ココモルホリン、Ｎ−（２−アミノエチル）モルホリン、Ｎ−（２−シアノエチル）モルホリン、Ｎ−（２−ヒドロキシエチル）モルホリン、Ｎ−（２−ヒドロキシプロピル）モルホリン、Ｎ−アセチルモルホリン、Ｎ−ホルミルモルホリン、Ｎ−メチルモルホリン−Ｎ−オキサイド、ピコリン、Ｎ−メチルピペリジン、３，５−ジメチルピペリジン、Ｎ−エチルピペリジン、Ｎ−（２−ヒドロキシエチル）ピペリジン、Ｎ−メチル−４−ピペリドン、Ｎ−ビニル−２−ピペリドン、Ｎ−メチルピロリジン、Ｎ−メチルピロリドン、Ｎ−エチル−２−ピロリドン、Ｎ−イソプロピル−２−ピロリドン、Ｎ−ブチル−２−ピロリドン、Ｎ−ｔｅｒｔ−ブチル−２−ピロリドン、Ｎ−ヘキシル−２−ピロリドン、Ｎ−オクチル−２−ピロリドン、Ｎ−ベンジル−２−ピロリドン、Ｎ−シクロヘキシル−２−ピロリドン、Ｎ−ビニル−２−ピロリドン、Ｎ−（２−ヒドロキシエチル）−２−ピロリドン、Ｎ−（２−メトキシエチル）−２−ピロリドン、Ｎ−（２−メトキシプロピル）−２−ピロリドン、Ｎ−（２−エトキシエチル）−２−ピロリドン、Ｎ−メチルイミダゾリジノン、ジメチルイミダゾリジノン、Ｎ−（２−ヒドロキシエチル）−エチレンウレア、テトラヒドロフラン、テトラヒドロフルフリルアルコール、Ｎ−メチルアニリン、Ｎ−エチルアニリン、Ｎ，Ｎ−ジメチルアニリン、Ｎ−（２−ヒドロキシエチル）アニリン、Ｎ，Ｎ−ビス−（２−ヒドロキシエチル）アニリン、Ｎ−エチル−Ｎ−（２−ヒドロキシエチル）アニリン、Ｎ，Ｎ−ジエチル−ｏ−トルイジン、Ｎ−エチル−Ｎ−（２−ヒドロキシエチル）−ｍ−トルイジン、ジメチルベンジルアミン、γ−ブチロラクトン、トリルトリアゾール、１，２，３−ベンゾトリアゾール、１，２，３−トリアゾール、１，２，４−トリアゾール、３−アミノ−１，２，４−トリアゾール、４−アミノ−４Ｈ−１，２，４−トリアゾール、１−ヒドロキシベンゾトリアゾール、１−メチルベンゾトリアゾール、２−メチルベンゾトリアゾール、５−メチルベンゾトリアゾール、ベンゾトリアゾール−５−カルボン酸、ニトロベンゾトリアゾール、および２−（２Ｈ−ベンゾトリアゾール−２−イル）−４，６−ジ−ｔ−ブチルフェノールからなる群より選択される１種または２種以上の化合物であることを特徴とする、請求項１記載の結晶性シリコンウエハのテクスチャエッチング液組成物。
【請求項４】
前記（Ｃ）フッ素系界面活性剤が、過フッ素アルキルカルボキシ酸塩、過フッ素アルキルスルホン酸塩、過フッ素アルキル硫酸塩、過フッ素アルキルリン酸塩を含む陰イオン系フッ素界面活性剤；過フッ素アルキルアミン塩、過フッ素アルキル４級アンモニウム塩を含む陽イオン系フッ素界面活性剤；過フッ素アルキルカルボキシベタイン、過フッ素アルキルスルホベタインを含む両性イオン系フッ素界面活性剤；およびフッ素化アルキルポリオキシエチレン、過フッ素アルキルポリオキシエチレンを含む非イオン系フッ素界面活性剤から選択された１種または２種以上であることを特徴とする、請求項１記載の結晶性シリコンウエハのテクスチャエッチング液組成物。
【請求項５】
前記環状化合物の沸点が１５０℃以上４００℃以下であることを特徴とする、請求項１記載の結晶性シリコンウエハのテクスチャエッチング液組成物。
【請求項６】
請求項１ないし５のいずれか１項記載の結晶性シリコンウエハのテクスチャエッチング液組成物を、５０〜１００℃の温度で３０秒〜６０分間浸漬、噴霧、または浸漬および噴霧し、結晶性シリコンをテクスチャエッチングすることを特徴とする、方法。
【発明の詳細な説明】
【技術分野】
【０００１】
本発明は、結晶性シリコンウエハのテクスチャエッチング液組成物およびこの組成物を用いる結晶性シリコンウエハのテクスチャエッチング方法に関するものであって、より詳細には、結晶性シリコンウエハの表面を光吸収率が高くなるように均一に微細ピラミッド構造化することができる結晶性シリコンウエハのテクスチャエッチング液組成物およびこれを用いる結晶性シリコンウエハのテクスチャエッチング方法に関するものである。本出願は、２０１０年８月１２日付で韓国特許庁に提出された韓国特許出願第１０−２０１０−００７７６２２号の出願日の利益を主張し、その内容のすべては本明細書に組み込まれる。
【背景技術】
【０００２】
全世界的に化石エネルギーの枯渇、原油価格の上昇、気候変化や環境問題などにより、新しい電力源である新再生エネルギーの導入が活発である。現在、化石燃料の代替エネルギーとして使用される新再生エネルギーの例には、太陽光、太陽熱、風力、地熱、バイオマス、燃料電池、水力などがある。そのうち、最も活発に普及されている技術は、太陽電池を用いた太陽光発電である。
【０００３】
太陽電池は、太陽エネルギーを電気エネルギーに変換する光電池である。光電池には、金属と半導体との接触を利用したセレン光電池、亜硫酸銅光電池、ＰＮ半導体の原理を利用した結晶性シリコン光電池などがある。前記シリコン光電池は、シリコンにボロン（ｂｏｒｏｎ、ホウ素）を添加したＰ型シリコン半導体をベースとし、その表面にリン（ｐｈｏｓｐｈｏｒｕｓ）を拡散させてＮ型シリコン半導体層を形成させたＰＮ接合半導体基板で作られる。ＰＮ接合によって電界が形成された基板に太陽光のような光を照射する場合、半導体内の電子（−）と正孔（＋）が励起され、半導体の内部を自由に移動する状態になる。このようなＰＮ接合によって生じた電界に入ると、電子（−）はＮ型半導体に、正孔（＋）はＰ型半導体に達するようになる。前記Ｐ型半導体とＮ型半導体の表面に電極を形成して電子を外部回路に流すと、電流が発生する。この原理により、太陽エネルギーが電気エネルギーに変換される。したがって、シリコン光電池の単位面積あたりの電気的出力を極大化させるためには、反射率は低く、光吸収量を最大化させなければならない。このために、太陽電池用シリコンウエハの表面を微細ピラミッド構造に形成させ、反射防止膜処理を施している。微細ピラミッド構造にテクスチャリングされたシリコン表面は、広い波長帯を有する入射光の反射率を低下させ、予め吸収された光の強度を増加させることにより、太陽電池の性能、すなわち、効率を高めることができる。これまでシリコンウエハ表面の微細ピラミッド構造化のために多様な方法が研究開発されてきており、その具体例は次のとおりである。
【０００４】
米国登録特許第４，１３７，１２３号は、０〜７５重量％のエチレングリコール、０．０５〜５０重量％の水酸化カリウム、そして、残量の脱イオン蒸溜水で構成された異方性エッチング液に０．５〜１０重量％のシリコンを溶解させたシリコンテクスチャエッチング液を開示してある。しかし、前記テクスチャエッチング液を使用すると、ピラミッドの形成不良によって光反射率が増加し、効率の低下をもたらす問題があった。
【０００５】
欧州公開特許第０４７７４２４Ａ１号は、エチレングリコール、水酸化カリウム、および残量の脱イオン蒸留水にシリコンを溶解させたテクスチャエッチング液に酸素を供給させる、すなわち、エアレーティング工程を伴うテクスチャエッチング方法を開示している。しかし、前記テクスチャエッチング方法を利用すると、ピラミッドの形成不良によって光反射率が増加し、効率の低下をもたらし、別のエアレーティング装置が設けられなければならない欠点もあった。
【０００６】
大韓民国特許公開番号第１９９７−００５２６１７号は、水酸化カリウム溶液が０．５〜５体積％、イソプロピルアルコールが３．０〜２０体積％、脱イオン水が７５〜９６．５体積％の割合で混合されたテクスチャエッチング溶液を開示している。また、米国登録特許第６，４５１，２１８号は、アルカリ化合物、イソプロパノール、水溶性アルカリ性エチレングリコール、および残量の脱イオン蒸留水で構成されたテクスチャエッチング液を開示している。しかし、前記テクスチャエッチング溶液は、イソプロピルアルコールの低沸点により、テクスチャ工程中にイソプロピルアルコールを追加投入しなければならないため、イソプロピルアルコールの使用量が多くなり、生産性、経済性の面で不利なだけでなく、テクスチャ工程中においてイソプロピルアルコールの投入による薬液の温度勾配が発生し、シリコンウエハ表面のテクスチャの均一性が低下する問題があった。
【０００７】
前述のように、従来技術にかかるシリコンウエハのテクスチャ工程では、水酸化カリウムのみを使用する場合、異方性エッチングになり、反射率が高くなる問題があった。これを解決するために、水酸化カリウムとイソプロピルアルコールを併用したが、テクスチャ工程が７５〜８０℃で行われるため、沸点が８０℃のイソプロピルアルコールが揮発し、これにより、工程中にイソプロピルアルコールを追加しなければならず、薬液間の温度勾配が発生し、ウエハ表面のテクスチャの均一度が低下するなどの問題があった。
【発明の概要】
【発明が解決しようとする課題】
【０００８】
そこで、本発明が解決しようとする技術的課題は、結晶性シリコンウエハの表面を光吸収がよくできる微細ピラミッド構造で均一にすることができ、高沸点の環状化合物を用いることで、既存に使用されたテクスチャエッチング液組成物に比べて使用量を顕著に低減し、処理枚数を増加させることができるだけでなく、微細ピラミッド形成のための別のシリコン粒子、エアレーティング工程（酸素供給工程）または工程中において薬液の投入を必要としない、結晶性シリコンウエハのテクスチャエッチング液組成物およびこれを用いる結晶性シリコンウエハのテクスチャエッチング方法を提供することである。
【課題を解決するための手段】
【０００９】
上記の目的を達成するために、本発明は、組成物の総重量に対して、（Ａ）アルカリ化合物０．１〜２０重量％；（Ｂ）沸点が１００℃以上の環状化合物０．１〜５０重量％；（Ｃ）フッ素系界面活性剤０．０００００１〜１０重量％；および（Ｄ）残量の水を含むことを特徴とする、結晶性シリコンウエハのテクスチャエッチング液組成物を提供する。
【００１０】
また、本発明は、前記結晶性シリコンウエハのテクスチャエッチング液組成物を用いることを特徴とする、結晶性シリコンウエハのテクスチャエッチング方法を提供する。
【発明の効果】
【００１１】
本発明の結晶性シリコンウエハのテクスチャエッチング液組成物は、シリコンウエハ表面の均一な微細ピラミッド構造の形成により光の吸収量を極大化することができ、既存のテクスチャエッチング液組成物に比べて処理枚数が大幅に改善されて経済的に有利なだけでなく、テクスチャ工程中において薬液の投入、別のエアレーティング装置の導入を必要とせず、初期生産工程費用、工程費用、均一な微細ピラミッド構造の形成などの面で非常に優れた効果を有する。
【図面の簡単な説明】
【００１２】
【図１】実施例６の結晶性シリコンウエハのテクスチャエッチング液組成物を適用した単結晶シリコンウエハのテクスチャを示す光学顕微鏡写真である。
【図２】実施例６の結晶性シリコンウエハのテクスチャエッチング液組成物でテクスチャされた単結晶シリコンウエハの表面を示すＳＥＭ写真である。
【図３】実施例６の結晶性シリコンウエハのテクスチャエッチング液組成物でテクスチャされた単結晶シリコンウエハの断面を示すＳＥＭ写真である。
【発明を実施するための形態】
【００１３】
以下、本発明について詳細に説明する。
【００１４】
本発明は、結晶性シリコンウエハのテクスチャエッチング液組成物およびこの組成物を用いる結晶性シリコンウエハのテクスチャエッチング方法に関するものであって、より詳細には、結晶性シリコンウエハの表面を光吸収がよくできるように均一な微細ピラミッド構造化することができる結晶性シリコンウエハのテクスチャエッチング液組成物およびこれを用いる結晶性シリコンウエハのテクスチャエッチング方法を提供する。
【００１５】
本発明の結晶性シリコンウエハのテクスチャエッチング液組成物は、（Ａ）アルカリ化合物；（Ｂ）沸点が１００℃以上の環状化合物；（Ｃ）フッ素系界面活性剤；および（Ｄ）水を含む。
【００１６】
本発明の結晶性シリコンウエハのテクスチャエッチング液組成物に含まれる（Ａ）アルカリ化合物は、組成物の総重量に対して、０．１〜２０重量％含まれ、１〜５重量％含まれることが好ましい。前述した範囲を満足すると、結晶性シリコン表面のエッチングが行われる。
【００１７】
前記（Ａ）アルカリ化合物はこれに制限されるものではないが、水酸化カリウム、水酸化ナトリウム、水酸化アンモニウム、テトラヒドロキシメチルアンモニウム、およびテトラヒドロキシエチルアンモニウムからなる群より選択される１種または２種以上を混合して使用することができ、水酸化カリウムおよび／または水酸化ナトリウムを使用することがより好ましい。
【００１８】
本発明の結晶性シリコンウエハのテクスチャエッチング液組成物に含まれる（Ｂ）沸点が１００℃以上、好ましくは１５０℃以上４００℃以下の環状化合物は、組成物の総重量に対して、０．１〜５０重量％含まれ、２〜１０重量％含まれることが好ましい。前述した範囲を満足すると、前記環状化合物が結晶性シリコン表面の濡れ性を改善させ、アルカリ化合物による過エッチングを防止することにより、均一な微細ピラミッドを形成させる。また、エッチングされて溶解した水素バブルを速やかに落とすことにより、バブルスティック現象が発生するのを防止する役割も果たす。
【００１９】
ここで、前記環状化合物は、Ｃ４〜Ｃ１０の環状炭化水素；およびＮ、ＯまたはＳのヘテロ原子を１個以上含むＣ４〜Ｃ１０のヘテロ環状炭化水素を含む化合物を意味する。
【００２０】
前記（Ｂ）沸点が１００℃以上の環状化合物は、ピペラジン類、モルホリン類、ピリジン類、ピペリジン類、ピペリドン類、ピロリジン類、ピロリドン類、イミダゾリジノン類、フラン類、アニリン類、トルイジン類、およびラクトン類からなる群より選択される１種または２種以上であることが好ましい。前記沸点が１００℃以上の環状化合物の具体例としては、ピペラジン、Ｎ−メチルピペラジン、Ｎ−エチルピペラジン、ヒドロキシエチルピペラジン、Ｎ−（２−アミノエチル）ピペラジン、Ｎ，Ｎ’−ジメチルピペラジン、モルホリン、Ｎ−メチルモルホリン、Ｎ−エチルモルホリン、Ｎ−フェニルモルホリン、Ｎ−ココモルホリン、Ｎ−（２−アミノエチル）モルホリン、Ｎ−（２−シアノエチル）モルホリン、Ｎ−（２−ヒドロキシエチル）モルホリン、Ｎ−（２−ヒドロキシプロピル）モルホリン、Ｎ−アセチルモルホリン、Ｎ−ホルミルモルホリン、Ｎ−メチルモルホリン−Ｎ−オキサイド、ピコリン、Ｎ−メチルピペリジン、３，５−ジメチルピペリジン、Ｎ−エチルピペリジン、Ｎ−（２−ヒドロキシエチル）ピペリジン、Ｎ−メチル−４−ピペリドン、Ｎ−ビニル−２−ピペリドン、Ｎ−メチルピロリジン、Ｎ−メチルピロリドン、Ｎ−エチル−２−ピロリドン、Ｎ−イソプロピル−２−ピロリドン、Ｎ−ブチル−２−ピロリドン、Ｎ−ｔｅｒｔ−ブチル−２−ピロリドン、Ｎ−ヘキシル−２−ピロリドン、Ｎ−オクチル−２−ピロリドン、Ｎ−ベンジル−２−ピロリドン、Ｎ−シクロヘキシル−２−ピロリドン、Ｎ−ビニル−２−ピロリドン、Ｎ−（２−ヒドロキシエチル）−２−ピロリドン、Ｎ−（２−メトキシエチル）−２−ピロリドン、Ｎ−（２−メトキシプロ（ピル）−２−ピロリドン、Ｎ−（２−エトキシエチル）−２−ピロリドン、Ｎ−メチルイミダゾリジノン、ジメチルイミダゾリジノン、Ｎ−（２−ヒドロキシエチル）−エチレンウレア、テトラヒドロフラン、テトラヒドロフルフリルアルコール、Ｎ−メチルアニリン、Ｎ−エチルアニリン、Ｎ，Ｎ−ジメチルアニリン、Ｎ−（２−ヒドロキシエチル）アニリン、Ｎ，Ｎ−ビス−（２−ヒドロキシエチル）アニリン、Ｎ−エチル−Ｎ−（２−ヒドロキシエチル）アニリン、Ｎ，Ｎ−ジエチル−ｏ−トルイジン、Ｎ−エチル−Ｎ−（２−ヒドロキシエチル）−ｍ−トルイジン、ジメチルベンジルアミン、γ−ブチロラクトン、トリルトリアゾール、１，２，３−ベンゾトリアゾール、１，２，３−トリアゾール、１，２，４−トリアゾール、３−アミノ−１，２，４−トリアゾール、４−アミノ−４Ｈ−１，２，４−トリアゾール、１−ヒドロキシベンゾトリアゾール、１−メチルベンゾトリアゾール、２−メチルベンゾトリアゾール、５−メチルベンゾトリアゾール、ベンゾトリアゾール−５−カルボン酸、ニトロベンゾトリアゾール、および２−（２Ｈ−ベンゾトリアゾール−２−イル）−４，６−ジ−ｔ−ブチルフェノールなどを挙げることができる。
【００２１】
本発明の結晶性シリコンウエハのテクスチャエッチング液組成物に含まれる（Ｃ）フッ素系界面活性剤は、組成物の総重量に対して、０．０００００１〜１０重量％含まれ、０．０００１〜１重量％含まれることが好ましい。前述した範囲を満足すると、前記沸点が１００℃以上の環状化合物とともにテクスチャ溶液の表面張力を低下させて結晶性シリコン表面の濡れ性を改善させ、アルカリ化合物による過エッチングを防止する役割を果たす。
【００２２】
前記フッ素系界面活性剤としては、陰イオン系フッ素界面活性剤類、陽イオン系フッ素界面活性剤類、両性イオン系フッ素界面活性剤類、および非イオン系フッ素界面活性剤からなる群より選択される１種または２種以上を混合して使用することが好ましい。前記フッ素系界面活性剤の具体例としては、過フッ素アルキルカルボキシ酸塩、過フッ素アルキルスルホン酸塩、過フッ素アルキル硫酸塩、過フッ素アルキルリン酸塩を含む陰イオン系フッ素界面活性剤；過フッ素アルキルアミン塩、過フッ素アルキル４級アンモニウム塩を含む陽イオン系フッ素界面活性剤；過フッ素アルキルカルボキシベタイン、過フッ素アルキルスルホベタインを含む両性イオン系フッ素界面活性剤；およびフッ素化アルキルポリオキシエチレン、過フッ素アルキルポリオキシエチレンのような非イオン系フッ素界面活性剤などを挙げることができる。
【００２３】
本発明の結晶性シリコンウエハのテクスチャエッチング液組成物に含まれる（Ｄ）水は、組成物の総重量が１００重量％となるように残量含まれる。前記水は、脱イオン蒸溜水であることが好ましく、前記脱イオン蒸溜水は、半導体工程用を使用し、好ましくは、比抵抗値が１８ＭΩ／ｃｍ以上である。
【００２４】
本発明の結晶性シリコンウエハのテクスチャエッチング液組成物は、追加的に（Ｅ）シリカを含む化合物をさらに含むことができ、これは、組成物の総重量に対して、０．００００１〜１０重量％含まれ、０．０００１〜１重量％含まれることが好ましい。前述した範囲を満足すると、前記シリカを含む化合物が結晶性シリコン表面に物理的に吸着して一種のマスクの役割を果たすことにより、シリコン表面をピラミッド形状にする役割を果たす。
【００２５】
前記（Ｅ）シリカを含む化合物としては、微粉末シリカ、シリカを含むコロイド溶液、および液状ケイ酸金属化合物からなる群より選択される１種または２種以上に由来することが好ましい。前記シリカを含む化合物の具体例としては、微粉末シリカ；Ｎａ２Ｏで安定化させたコロイドシリカ溶液；Ｋ２Ｏで安定化させたコロイドシリカ溶液；酸性液で安定化させたコロイドシリカ溶液；ＮＨ３で安定化させたコロイドシリカ溶液；エチルアルコール、プロピルアルコール、エチレングリコール、メチルエチルケトン（Ｍｅｔｈｙｌ  ｅｔｈｙｌ  ｋｅｔｏｎｅ、ＭＥＫ）、およびメチルイソブチルケトン（Ｍｅｔｈｙｌ  ｉｓｏｂｕｔｙｌ  ｋｅｔｏｎｅ、ＭＩＢＫ）などの有機溶媒上で安定化したコロイドシリカ溶液；液状ケイ酸ナトリウム；液状ケイ酸カリウム；および液状ケイ酸リチウムなどに由来することが好ましい。
【００２６】
本発明の結晶性シリコンウエハのテクスチャエッチング液組成物は、ディップ方式、噴霧式および枚葉式エッチング工程にすべて適用することができる。
【００２７】
本発明はまた、組成物の総重量に対して、（Ａ）アルカリ化合物０．１〜２０重量％、（Ｂ）沸点が１００℃以上の環状化合物０．１〜５０重量％、（Ｃ）フッ素系界面活性剤０．０００００１〜１０重量％、および（Ｄ）残量の水を含む結晶性シリコンウエハのテクスチャエッチング液組成物を、５０〜１００℃の温度で３０秒〜６０分間浸漬、噴霧、または浸漬および噴霧し、結晶性シリコンをテクスチャエッチングする方法を提供する。
【００２８】
以下、本発明を実施例に基づいてより詳細に説明するが、これらの実施例は本発明をより具体的に説明するためのものであって、これによって本発明の範囲が限定されるものではない。下記の実施例は、本発明の範囲内で当業者によって適切に修正、変更可能である。
【００２９】
−実施例１ないし１２および比較例１ないし４：結晶性シリコンウエハのテクスチャエッチング液組成物の製造−
下記表１に記載の成分および組成比によって実施例１ないし１２および比較例１ないし４の結晶性シリコンウエハのテクスチャエッチング液組成物を製造した。
【００３０】
【表１】
2013538449.tif 000003
注）ＫＯＨ：水酸化カリウム            ＮａＯＨ：水酸化ナトリウム
ＮＭＰ：Ｎ−メチルピロリドン          ＮＭＭ：Ｎ−メチルモルホリン
ＡＥＰ：アミノエチルピペラジン        ＧＢＬ：γ−ブチロラクトン
ＩＰＡ：イソプロピルアルコール        ＥＧ：エチレングリコール
ＭＤＧ：メチルジグリコール            ＭＥＡ：モノエチルアミン
ＰＦＡＳ：過フッ素アルキル硫酸塩      ＰＦＡＰ：過フッ素アルキルリン酸塩
−試験例：結晶性シリコンウエハのテクスチャエッチング液組成物の特性評価−
単結晶シリコンウエハガラス基板を、実施例１ないし実施例１２および比較例１ないし比較例４の結晶性シリコンウエハのテクスチャエッチング液組成物に浸漬させた。この時、テクスチャの条件は、温度８０℃、時間３０分であった。各組成物に対するテクスチャの均一性は、目視評価（デジタルカメラ）、光学顕微鏡、ＳＥＭなどを用い、ピラミッドの大きさはＳＥＭを用いて評価した。そして、ＵＶを用いて、４００〜８００ｎｍの波長帯を有する光を照射した時の平均反射率を測定した。その結果を、表２および図１ないし図３に示した。
【００３１】
【表２】
2013538449.tif 000004
＊テクスチャの均一性
◎：ウエハの全面にピラミッド形成
○：ウエハの一部にピラミッド未形成（ピラミッド構造の未形成程度５％未満）
Ｘ：ウエハにピラミッド未形成（ピラミッドの未形成程度９０％以上）
薬液変色：テクスチャ工程温度への昇温時、自体の経時変化が発生し、テクスチャテストを必要としないという意味
表２および図１ないし図３を参照すれば、実施例１ないし１２のシリコンウエハのテクスチャエッチング液組成物を用いた単結晶シリコンウエハのテクスチャの均一性が優れていることが分かる。
【００３２】
しかし、比較例１のテクスチャエッチング液組成物は、ＩＰＡの低沸点により、テクスチャ工程中にＩＰＡを持続的に投入することによって発生するテクスチャの均一性不良（工程中の中間投入によって温度勾配が発生したことに起因）およびテクスチャ費用増加などの問題が発生する。
【００３３】
また、比較例２の場合、テクスチャの均一性、反射率の面において、本発明の組成物である実施例１ないし１２のシリコンウエハのテクスチャエッチング液組成物に比べて大きく劣る特性を示す。比較例３、４の場合には、テクスチャ工程温度への昇温時、自体の経時変化が発生し、テクスチャテストを行う必要がなかった。
【００３４】
一方、図１は、実施例６の結晶性シリコンウエハのテクスチャエッチング液組成物を用いて形成された単結晶シリコンウエハのテクスチャを示す光学顕微鏡写真である。図２は、実施例６の結晶性シリコンウエハのテクスチャエッチング液組成物でテクスチャされた単結晶シリコンウエハの表面を示すＳＥＭ写真である。図３は、実施例６の結晶性シリコンウエハのテクスチャエッチング液組成物でテクスチャされた単結晶シリコンウエハの断面を示すＳＥＭ写真である。図１ないし図３を参照すれば、ウエハの全面にわたってピラミッドが均一に形成されていることが分かる。
【図１】
2013538449.tif 000005
【図２】
2013538449.tif 000006
【図３】
2013538449.tif 000007
【国際調査報告】
2013538449.tif 000008
2013538449.tif 000009
2013538449.tif 000010
2013538449.tif 000011